(57)【要約】  本発明の一実施例は、（Ａ）芳香族ポリアミド樹脂約３０重量％〜約５０重量％；（Ｂ）脂肪族ポリアミド樹脂約１重量％〜約１０重量％；（Ｃ）ポリフェニレンスルフィド樹脂約１重量％〜約１５重量％；（Ｄ）リン系難燃剤約１０重量％〜約２０重量％；（Ｅ）キレート剤約０．１重量％〜約５重量％；および（Ｆ）ガラス繊維約３０重量％〜約５０重量％；を含む熱可塑性樹脂組成物に関する。【特許請求の範囲】
【請求項１】
（Ａ）芳香族ポリアミド樹脂約３０重量％〜約５０重量％；
（Ｂ）脂肪族ポリアミド樹脂約１重量％〜約１０重量％；
（Ｃ）ポリフェニレンスルフィド樹脂約１重量％〜約１５重量％；
（Ｄ）リン系難燃剤約１０重量％〜約２０重量％；
（Ｅ）キレート剤約０．１重量％〜約５重量％；および
（Ｆ）ガラス繊維約３０重量％〜約５０重量％；を含む、熱可塑性樹脂組成物。
【請求項２】
前記芳香族ポリアミド樹脂（Ａ）および前記脂肪族ポリアミド樹脂（Ｂ）は、約３：１〜約２３：１の重量比で含まれる、請求項１に記載の熱可塑性樹脂組成物。
【請求項３】
前記芳香族ポリアミド樹脂（Ａ）は、芳香族ジカルボン酸単位を約１０モル％〜約１００モル％含むジカルボン酸単位；ならびに脂肪族ジアミン単位および脂環族ジアミン単位のうち１種以上を含むジアミン単位；を含む、請求項１に記載の熱可塑性樹脂組成物。
【請求項４】
前記芳香族ポリアミド樹脂（Ａ）は、ヘキサメチレンテレフタルアミドとヘキサメチレンアジポアミドとからなるポリアミド（ＰＡ６Ｔ／６６）；およびヘキサメチレンテレフタルアミドと２−メチルペンタメチレンテレフタルアミドとからなるポリアミド（ＰＡ６Ｔ／ＤＴ）；のうち１種以上を含む、請求項１に記載の熱可塑性樹脂組成物。
【請求項５】
前記脂肪族ポリアミド（Ｂ）は、ポリアミド６およびポリアミド６６のうち１種以上を含む、請求項１に記載の熱可塑性樹脂組成物。
【請求項６】
前記芳香族ポリアミド樹脂（Ａ）および前記脂肪族ポリアミド樹脂（Ｂ）と、ポリフェニレンスルフィド樹脂（Ｃ）とは、約３：１〜約５０：１の重量比で含まれる、請求項１に記載の熱可塑性樹脂組成物。
【請求項７】
前記リン系難燃剤（Ｄ）は、赤リン、ホスフェート化合物、ホスホネート化合物、ホスフィネート化合物、ホスフィンオキシド化合物、ホスファゼン化合物、およびこれらの金属塩のうち１種以上を含む、請求項１に記載の熱可塑性樹脂組成物。
【請求項８】
前記キレート剤（Ｅ）は、ナトリウム（Ｎａ）、アルミニウム（Ａｌ）、鉄（Ｆｅ）、銅（Ｃｕ）、亜鉛（Ｚｎ）、スズ（Ｓｎ）、チタン（Ｔｉ）、ニッケル（Ｎｉ）、アンチモン（Ｓｂ）、マグネシウム（Ｍｇ）、バナジウム（Ｖ）、クロム（Ｃｒ）、およびジルコニウム（Ｚｒ）イオンのうち１種以上の金属イオンを含む、請求項１に記載の熱可塑性樹脂組成物。
【請求項９】
前記キレート剤（Ｅ）は、ＥＤＴＡ（ｅｔｈｙｌｅｎｅｄｉａｍｉｎｅ−Ｎ，Ｎ，Ｎ'，Ｎ'−ｔｅｔｒａａｃｅｔｉｃ  ａｃｉｄ）、ＥＧＴＡ（ｅｔｈｙｌｅｎｅ  ｇｌｙｃｏｌ  ｂｉｓ（２−ａｍｉｎｏｅｔｈｙｌｅｔｈｅｒ）−Ｎ，Ｎ，Ｎ'，Ｎ'−ｔｅｔｒａａｃｅｔｉｃ  ａｃｉｄ）、ＣｙＤＴＡ（ｔｒａｎｓ−１，２−ｄｉａｍｉｎｏｃｙｃｌｏｈｅｘａｎｅ−Ｎ，Ｎ，Ｎ'，Ｎ'−ｔｅｔｒａａｃｅｔｉｃ  ａｃｉｄ）、ＤＴＰＡ（ｄｉｅｔｈｙｌｅｎｅｔｒｉａｍｉｎｅ  ｐｅｎｔａａｃｅｔｉｃ  ａｃｉｄ）、ＴＥＴＨＡ（ｔｒｉｅｔｈｙｌｅｎｅｔｅｔｒａａｍｉｎｅ−Ｎ，Ｎ，Ｎ'，Ｎ”，Ｎ'”，Ｎ'”−ｈｅｘａａｃｅｔｉｃ  ａｃｉｄ）、ＨＥＤＴＡ（Ｎ−（２−ｈｙｄｒｏｘｙｅｔｈｙｌ）ｅｔｈｙｌｅｎｅｄｉａｍｉｎｅｔｒｉａｃｅｔｉｃ  ａｃｉｄ）、およびこれらの金属塩のうち１種以上を含む、請求項１に記載の熱可塑性樹脂組成物。
【請求項１０】
前記ガラス繊維（Ｆ）は、断面のアスペクト比が約１〜約１．５である、請求項１に記載の熱可塑性樹脂組成物。
【請求項１１】
請求項１〜１０のいずれか１項に記載の熱可塑性樹脂組成物から製造された成形品。
【請求項１２】
前記成形品は、引張強度が下記式１を満足する、請求項１１に記載の成形品：
【数１】
2020503408.tif 000011
前記式１において、ＴＳは、ＡＳＴＭ  Ｄ６３８に基づいて５ｍｍ／ｍｉｎの引張速度の条件で測定した成形品の引張強度（ｋｇｆ／ｃｍ２）である。
【請求項１３】
前記成形品は、２００℃で５００時間の間エージングした後、下記式２で表される引張強度維持率が約７０％以上を満足する、請求項１１に記載の成形品：
【数２】
2020503408.tif 000012
前記式２において、ＴＳ１は、ＡＳＴＭ  Ｄ６３８に基づいて５ｍｍ／ｍｉｎの引張速度の条件で測定された試験片の初期引張強度（ｋｇｆ／ｃｍ２）であり、ＴＳ２は、試験片を２００℃で５００時間の間エージングした後、ＡＳＴＭ  Ｄ６３８に基づいて５ｍｍ／ｍｉｎの引張速度の条件で測定した引張強度（ｋｇｆ／ｃｍ２）である。
【請求項１４】
前記成形品は、ＵＬ−９４規定に基づいて測定した３．２ｍｍ厚の試験片の難燃性がＶ−０以上であり、ＩＥＣ  ６０１１２規格に基づいて測定した３ｍｍ厚の試験片の比較トラッキング指数（ＣＴＩ）が約２５０Ｖ以上である、請求項１１に記載の成形品。
【請求項１５】
前記成形品は、ＡＳＴＭ  Ｄ１４９規格に基づいて測定した１ｍｍ厚の試験片の絶縁破壊強度が約３０ＫＶ／ｍｍ〜約４５ＫＶ／ｍｍである、請求項１１に記載の成形品。
【発明の詳細な説明】
【技術分野】
【０００１】
本発明は、ポリアミド樹脂組成物およびこれから製造された成形品に関する。より具体的には、本発明は、長期耐熱安定性、難燃性および電気的特性などに優れたポリアミド樹脂組成物およびこれを含む成形品に関する。
【背景技術】
【０００２】
ポリアミド樹脂（ナイロン）としては、ＰＡ６６、ＰＡ６などの脂肪族ポリアミド樹脂、およびＰＡ６Ｔ、ＰＡ６Ｉなどの芳香族ポリアミド樹脂がよく知られている。このようなポリアミド樹脂は、自動車部品、電気製品、電子製品、機械部品などに広く使用されている。
【０００３】
自動車分野では、軽量化の傾向に伴い、各金属部品のプラスチック化が進行中にあり、特に、自動車のボンネット（ｕｎｄｅｒ  ｔｈｅ  ｈｏｏｄ）領域であるエンジンルーム周辺部品は、高温環境に長期間曝されるため、一般的に、耐熱性に優れたポリアミド樹脂組成物が使用される。
【０００４】
近年、自動車業界では、高燃費によるエンジンのダウンサイジング（ｄｏｗｎｓｉｚｉｎｇ）化が進行中であり、これと共に、ターボチャージャー（ｔｕｒｂｏ  ｃｈａｒｇｅｒ）が採用された車種が増加している。高出力ターボチャージャーが採用された自動車の場合、ボンネット内部の温度が従来に比べて大幅に上昇するので、長時間の高温環境に耐えるためにボンネット内部の各部品に、より高いレベルの耐熱性を有する素材を適用する必要性が台頭してきた。
【０００５】
一般的に、ポリアミド樹脂組成物の長期耐熱安定性を確保するために、フェノール系またはホスファイト系などの有機酸化防止剤が広く使用されているが、これによると、高温で長期的に優れた物性を維持する特性を満足するレベルに向上させるのに限界が出てきている。
【０００６】
また、有機酸化防止剤に比べて高い温度での長期耐熱安定性に優れると知られているＣｕＩ／ＫＩ混合物などの銅ハライド系熱安定剤が使用されることもあるが、銅は時間の経過と共に変色したり析出したりするおそれがあり、電気、電子、自動車部品に使用するときに問題が発生し得る。
【０００７】
別の方法として、脂肪酸系熱安定剤を適用する方法が開発されたが、これによると、黄色化される傾向があるので着色性に不利であり、ブラック色相系列の製品にのみ適用されるという限界がある。
【０００８】
したがって、高温に長期間曝されても、高い耐熱安定性を維持することができるポリアミド樹脂組成物の研究が必要である。
【０００９】
関連先行技術文献としては、韓国公開特許第１０−２０１０−００１８５４２号公報がある。
【発明の概要】
【発明が解決しようとする課題】
【００１０】
本発明の目的は、高温で長期間にわたって機械的強度を維持することができる長期耐熱安定性、難燃性、および電気的特性に優れた熱可塑性樹脂組成物ならびにこれから製造された成形品を提供することにある。
【００１１】
本発明の上記およびその他の目的は、下記で説明する本発明によって全て達成することができる。
【課題を解決するための手段】
【００１２】
本発明の一具現例は、（Ａ）芳香族ポリアミド樹脂約３０重量％〜約５０重量％；（Ｂ）脂肪族ポリアミド樹脂約１重量％〜約１０重量％；（Ｃ）ポリフェニレンスルフィド樹脂約１重量％〜約１５重量％；（Ｄ）リン系難燃剤約１０重量％〜約２０重量％；（Ｅ）キレート剤約０．１重量％〜約５重量％；および（Ｆ）ガラス繊維約３０重量％〜約５０重量％；を含む熱可塑性樹脂組成物に関する。
【００１３】
上記芳香族ポリアミド樹脂（Ａ）および上記脂肪族ポリアミド樹脂（Ｂ）は、約３：１〜約２３：１の重量比で含まれてもよい。
【００１４】
上記芳香族ポリアミド樹脂（Ａ）は、芳香族ジカルボン酸単位を約１０モル％〜約１００モル％含むジカルボン酸単位；ならびに脂肪族ジアミン単位および脂環族ジアミン単位のうち１種以上を含むジアミン単位；を含んでもよい。
【００１５】
上記芳香族ポリアミド樹脂（Ａ）は、ヘキサメチレンテレフタルアミドとヘキサメチレンアジポアミドとからなるポリアミド（ＰＡ６Ｔ／６６）；およびヘキサメチレンテレフタルアミドと２−メチルペンタメチレンテレフタルアミドとからなるポリアミド（ＰＡ６Ｔ／ＤＴ）；のうち１種以上を含んでもよい。
【００１６】
上記脂肪族ポリアミド（Ｂ）は、ポリアミド６およびポリアミド６６のうち１種以上を含んでもよい。
【００１７】
上記芳香族ポリアミド樹脂（Ａ）および上記脂肪族ポリアミド樹脂（Ｂ）と、ポリフェニレンスルフィド樹脂（Ｃ）とは、約３：１〜約５０：１の重量比で含まれてもよい。
【００１８】
上記リン系難燃剤（Ｄ）は、赤リン、ホスフェート（ｐｈｏｓｐｈａｔｅ）化合物、ホスホネート（ｐｈｏｓｐｈｏｎａｔｅ）化合物、ホスフィネート（ｐｈｏｓｐｈｉｎａｔｅ）化合物、ホスフィンオキシド（ｐｈｏｓｐｈｉｎｅ  ｏｘｉｄｅ）化合物、ホスファゼン（ｐｈｏｓｐｈａｚｅｎｅ）化合物、およびこれらの金属塩のうち１種以上を含んでもよい。
【００１９】
上記キレート剤（Ｅ）は、ナトリウム（Ｎａ）、アルミニウム（Ａｌ）、鉄（Ｆｅ）、銅（Ｃｕ）、亜鉛（Ｚｎ）、スズ（Ｓｎ）、チタン（Ｔｉ）、ニッケル（Ｎｉ）、アンチモン（Ｓｂ）、マグネシウム（Ｍｇ）、バナジウム（Ｖ）、クロム（Ｃｒ）、およびジルコニウム（Ｚｒ）イオンのうち１種以上の金属イオンを含んでもよい。
【００２０】
前記キレート剤（Ｅ）は、ＥＤＴＡ（ｅｔｈｙｌｅｎｅｄｉａｍｉｎｅ−Ｎ，ＮＮ'，Ｎ'−ｔｅｔｒａａｃｅｔｉｃ  ａｃｉｄ）、ＥＧＴＡ（ｅｔｈｙｌｅｎｅ  ｇｌｙｃｏｌ  ｂｉｓ（２−ａｍｉｎｏｅｔｈｙｌｅｔｈｅｒ）−Ｎ，Ｎ，Ｎ'，Ｎ'−ｔｅｔｒａａｃｅｔｉｃ  ａｃｉｄ）、ＣｙＤＴＡ（ｔｒａｎｓ−１，２−ｄｉａｍｉｎｏｃｙｃｌｏｈｅｘａｎｅ−Ｎ，Ｎ，Ｎ'，Ｎ'−ｔｅｔｒａａｃｅｔｉｃ  ａｃｉｄ）、ＤＴＰＡ（ｄｉｅｔｈｙｌｅｎｅｔｒｉａｍｉｎｅ  ｐｅｎｔａａｃｅｔｉｃ  ａｃｉｄ）、ＴＥＴＨＡ（ｔｒｉｅｔｈｙｌｅｎｅｔｅｔｒａａｍｉｎｅ−Ｎ，Ｎ，Ｎ'，Ｎ”，Ｎ'”，Ｎ'”−ｈｅｘａａｃｅｔｉｃ  ａｃｉｄ）、ＨＥＤＴＡ（Ｎ−（２−ｈｙｄｒｏｘｙｅｔｈｙｌ）ｅｔｈｙｌｅｎｅｄｉａｍｉｎｅｔｒｉａｃｅｔｉｃ  ａｃｉｄ）、およびこれらの金属塩のうち１種以上を含んでもよい。
【００２１】
前記（Ｃ）ガラス繊維は、断面のアスペクト比が約１〜約１．５であってもよい。
【００２２】
本発明の他の実施例は、上述した熱可塑性樹脂組成物から製造された成形品に関する。
【００２３】
上記成形品は、引張強度が下記式１を満足することができる。
【００２４】
【数１】
2020503408.tif 000002
【００２５】
上記式１において、ＴＳは、ＡＳＴＭ  Ｄ６３８に基づいて５ｍｍ／ｍｉｎの引張速度の条件で測定した成形品の引張強度（ｋｇｆ／ｃｍ２）である。
【００２６】
上記成形品は、２００℃で５００時間の間エージングした後、下記式２で表される引張強度維持率が約７０％以上であってもよい。
【００２７】
【数２】
2020503408.tif 000003
【００２８】
上記式２において、ＴＳ１は、ＡＳＴＭ  Ｄ６３８に基づいて５ｍｍ／ｍｉｎの引張速度の条件で測定された試験片の初期引張強度（ｋｇｆ／ｃｍ２）であり、ＴＳ２は、試験片を２００℃で５００時間の間エージングした後、ＡＳＴＭ  Ｄ６３８に基づいて５ｍｍ／ｍｉｎの引張速度の条件で測定した引張強度（ｋｇｆ／ｃｍ２）である。
【００２９】
上記成形品は、ＵＬ−９４の規定に基づいて測定した３．２ｍｍ厚の試験片の難燃性がＶ−０以上であってもよい。
【００３０】
上記成形品は、ＩＥＣ  ６０１１２規格に基づいて測定した３ｍｍ厚の試験片の比較トラッキング指数（ＣＴＩ）が約２５０Ｖ以上であってもよい。
【００３１】
上記成形品は、ＡＳＴＭ  Ｄ１４９規格に基づいて測定した厚さ１ｍｍでの絶縁破壊強度が約３０ＫＶ／ｍｍ〜約４５ＫＶ／ｍｍであってもよい。
【発明の効果】
【００３２】
本発明は、高温で長期間、機械的強度を維持できる長期耐熱安定性、難燃性および電気的特性に優れた熱可塑性樹脂組成物を提供するという効果を有する。
【発明を実施するための形態】
【００３３】
本発明の一具現例は、（Ａ）芳香族ポリアミド樹脂約３０重量％〜約５０重量％；（Ｂ）脂肪族ポリアミド樹脂約１重量％〜約１０重量％；（Ｃ）ポリフェニレンスルフィド樹脂約１重量％〜約１５重量％；（Ｄ）リン系難燃剤約１０重量％〜約２０重量％；（Ｅ）キレート剤約０．１重量％〜約５重量％；および（Ｆ）ガラス繊維約３０重量％〜約５０重量％；を含む熱可塑性樹脂組成物に関する。これにより、本発明は、高温で長期間、機械的強度を維持できる長期耐熱安定性、難燃性、および電気的特性に優れた上記熱可塑性樹脂組成物を提供することができる。
【００３４】
（Ａ）芳香族ポリアミド樹脂
本発明の一具体例に係る芳香族ポリアミド樹脂（Ａ）は、芳香族基を含む単量体から形成されるホモポリマー、共重合体、三元共重合体、またはそれ以上の重合体であってもよく、ここで、共重合体という用語は、複数のアミドおよび／またはジアミド分子の繰り返し単位を有するポリアミドをいう。
【００３５】
上記芳香族ポリアミド樹脂は、主鎖に芳香族化合物を含む構造であって、芳香族ジカルボン酸（ａｒｏｍａｔｉｃ  ｄｉｃａｒｂｏｘｙｌｉｃ  ａｃｉｄ）約１０モル％〜約１００モル％を含むジカルボン酸モノマーと、脂肪族ジアミン（ａｌｉｐｈａｔｉｃ  ｄｉａｍｉｎｅ）および／または脂環族ジアミン（ａｌｉｃｙｃｌｉｃ  ｄｉａｍｉｎｅ）を含むジアミンモノマーとの縮重合によって製造され得る。例えば、上記脂肪族および／または脂環族ジアミンは、炭素数が４〜２０である脂肪族および／または脂環族ジアミンであってもよく、上記芳香族ジカルボン酸は、分子内に芳香族ベンゼン環が含有されているテレフタル酸（ｔｅｒｅｐｈｔｈａｌｉｃ  ａｃｉｄ）、イソフタル酸（ｉｓｏｐｈｔｈａｌｉｃ  ａｃｉｄ）、これらの組み合わせなどであってもよい。
【００３６】
つまり、上記芳香族ポリアミド樹脂は、繰り返し単位としては、芳香族ジカルボン酸単位を約１０モル％〜約１００モル％含むジカルボン酸単位；ならびに脂肪族ジアミン単位および脂環族ジアミン単位のうち１種以上を含むジアミン単位；を含んでもよい。
【００３７】
具体例において、上記芳香族ジカルボン酸単位は、テレフタル酸、イソフタル酸、２，６−ナフタレンジカルボン酸、２，７−ナフタレンジカルボン酸、１，４−ナフタレンジカルボン酸、１，４−フェニレンジオキシ二酢酸、１，３−フェニレンジオキシ二酢酸、ジフェン酸、４，４'−オキシ二安息香酸、ジフェニルメタン−４，４'−ジカルボン酸、ジフェニルスルホン−４，４'−ジカルボン酸、４，４'−ビフェニルジカルボン酸、これらの組み合わせなどから由来し得る。
【００３８】
具体例において、上記ジカルボン酸単位は、上記芳香族ジカルボン酸単位以外に非芳香族ジカルボン酸から由来した単位をさらに含んでもよい。上記非芳香族ジカルボン酸は、脂肪族および／または脂環族ジカルボン酸であってもよい。例えば、上記非芳香族ジカルボン酸単位は、マロン酸、ジメチルマロン酸、コハク酸、グルタル酸、アジピン酸、２−メチルアジピン酸、トリメチルアジピン酸、ピメリン酸、２，２−ジメチルグルタル酸、２，２−ジエチルコハク酸、アゼライン酸、セバシン酸、スベリン酸などの脂肪族ジカルボン酸；１，３−シクロペンタンジカルボン酸、１，４−シクロヘキサンジカルボン酸などの脂環族ジカルボン酸；およびこれらの組み合わせなどから誘導される単位などであってもよい。
【００３９】
具体例において、上記非芳香族ジカルボン酸単位の含有量は、全体のジカルボン酸単位約１００モル％の中、約９０モル％以下、例えば約８０モル％以下、具体的には約７０モル％以下、さらに具体的には約６０モル％以下であってもよい。
【００４０】
具体例において、上記ジアミン単位は、脂肪族および／または脂環族ジアミンから由来し得る。上記脂肪族および／または脂環族ジアミンとしては、テトラメチレンジアミン、ヘキサメチレンジアミン、２−メチルペンタメチレンジアミン、ノナメチレンジアミン、ウンデカメチレンジアミン、ドデカメチレンジアミン、２，２，４−トリメチルヘキサメチレンジアミン、２，４，４−トリメチルヘキサメチレンジアミン、５−メチルノナメチレンジアミン、１，３−ビス（アミノメチル）シクロヘキサン、１，４−ビス（アミノメチル）シクロヘキサン、１−アミノ−３−アミノメチル−３，５，５−トリメチルシクロヘキサン、ビス（４−アミノシクロへキシル）メタン、ビス（３−メチル−４−アミノシクロへキシル）メタン、２，２−ビス（４−アミノシクロへキシル）プロパン、ビス（アミノプロピル）ピペラジン、アミノエチルピペラジン、ビス（ｐ−アミノシクロへキシル）メタン、２−メチルオクタメチレンジアミン、トリメチルヘキサメチレンジアミン、１，８−ジアミノオクタン、１，９−ジアミノノナン、１，１０−ジアミノデカン、１，１２−ジアミノドデカン、これらの組み合わせなどを例示することができる。
【００４１】
具体例において、上記芳香族ポリアミド樹脂は、ヘキサメチレンテレフタルアミドとヘキサメチレンアジピン酸アミドとからなるポリアミド（ＰＡ６Ｔ／６６）、ヘキサメチレンテレフタルアミドと２−メチルペンタメチレンテレフタルアミドとからなるポリアミド（ＰＡ６Ｔ／ＤＴ）、またはこれらの組み合わせなどを含んでもよい。例えば、ＰＡ６Ｔ／６６を含んでもよい。
【００４２】
具体例において、上記芳香族ポリアミド樹脂のガラス転移温度（Ｔｇ）は、約８０℃〜約１５０℃、具体的には約８５℃〜約１４０℃、例えば、８５℃、９０℃、９５℃、１００℃、１０５℃、１１０℃、１１５℃、１２５℃、１３０℃、１３５℃、１４０℃であってもよい。上記範囲で、芳香族ポリアミド樹脂が高耐熱特性を実現することができる。
【００４３】
具体例において、上記芳香族ポリアミド樹脂の分子量は、特に制限されず、２５℃の硫酸溶液でウベローデ（Ｕｂｂｅｌｏｄｈｄｅ）粘度計で測定した固有粘度（ｉｎｔｒｉｎｓｉｃ  ｖｉｓｃｏｓｉｔｙ：ＩＶ）が約０．７５ｄＬ／ｇ以上、具体的には約０．７５ｄＬ／ｇ〜約１．１５ｄＬ／ｇ、例えば０．７５ｄＬ／ｇ、０．８ｄＬ／ｇ、０．８５ｄＬ／ｇ、０．９ｄＬ／ｇ、０．９５ｄＬ／ｇ、１ｄＬ／ｇ、１．０５ｄＬ／ｇ、１．１ｄＬ／ｇ、１．１５ｄＬ／ｇであってもよい。
【００４４】
具体例において、上記芳香族ポリアミド樹脂は、全体の熱可塑性樹脂組成物の約３０重量％〜約５０重量％、具体的には約３０重量％〜約４５重量％、例えば、３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％で含まれる。芳香族ポリアミド樹脂が約５０重量％を外れる場合は、難燃性低下の問題があり、約３０重量％未満である場合は、成形性および耐熱性の低下の欠点がある。
【００４５】
（Ｂ）脂肪族ポリアミド樹脂
本発明の一具体例に係る脂肪族ポリアミド樹脂（Ｂ）は、分子鎖内に芳香族環を含有しないポリアミドであって、炭素数１０〜２０の脂肪族基を含有してもよい。
【００４６】
具体例において、上記脂肪族ポリアミド樹脂は、アミノカルボン酸、ラクタムまたはジアミン、およびジカルボン酸から形成されるホモポリマー、共重合体、三元共重合体、またはそれ以上の重合体であってもよく、ここで、共重合体は、二つ以上のアミドおよび／またはジアミド分子の繰り返し単位を有するポリアミドを意味する。
【００４７】
具体例において、上記アミノカルボン酸は、炭素数６〜１２のアミノカルボン酸であってもよく、例えば、６−アミノカプロン酸、７−アミノヘプタン酸、９−アミノノナン酸、１１−アミノウンデカン酸、１２−アミノドデカン酸、これらの組み合わせなどを含んでもよい。
【００４８】
具体例において、上記ラクタムは、炭素数４〜１２のラクタムであってもよく、例えば、α−ピロリドン、ε−カプロラクタム、ω−ラウロラクタム、ε−エナントラクタム、これらの組み合わせなどを含んでもよい。
【００４９】
具体例において、上記ジアミンは、脂肪族または脂環族ジアミンであってもよく、例えば、テトラメチレンジアミン、ヘキサメチレンジアミン、２−メチルペンタメチレンジアミン、ノナメチレンジアミン、ウンデカメチレンジアミン、ドデカメチレンジアミン、２，２，４−トリメチルヘキサメチレンジアミン、２，４，４−トリメチルヘキサメチレンジアミン、５−メチルノナメチレンジアミン、１，３−ビス（アミノメチル）シクロヘキサン、１，４−ビス（アミノメチル）シクロヘキサン、１−アミノ−３−アミノメチル−３，５，５−トリメチルシクロヘキサン、ビス（４−アミノシクロへキシル）メタン、ビス（３−メチル−４−アミノシクロへキシル）メタン、２，２−ビス（４−アミノシクロへキシル）プロパン、ビス（アミノプロピル）ピペラジン、アミノエチルピペラジン、ビス（ｐ−アミノシクロへキシル）メタン、２−メチルオクタメチレンジアミン、トリメチルヘキサメチレンジアミン、１，８−ジアミノオクタン、１，９−ジアミノノナン、１，１０−ジアミノデカン、１，１２−ジアミノドデカン、これらの組み合わせなどを含んでもよい。
【００５０】
具体例において、上記ジカルボン酸は、脂肪族および／または脂環族ジカルボン酸であってもよく、例えば、アジピン酸、２−メチルアジピン酸、トリメチルアジピン酸、グルタル酸、２，２−ジメチルグルタル酸、ピメリン酸、スベリン酸、アゼライン酸、セバシン酸、ドデカン二酸、１，４−シクロヘキサンジカルボン酸、マロン酸、ジメチルマロン酸、コハク酸、２，２−ジエチルコハク酸、これらの組み合わせなどを含んでもよい。
【００５１】
具体例において、上記脂肪族ポリアミド樹脂は、ポリアミド６、ポリアミド６６、ポリアミド４６、ポリアミド６１０、ポリアミド６１２、ポリアミド１１、ポリアミド１２、ポリアミド９１０、ポリアミド９１２、ポリアミド９１３、ポリアミド９１４、ポリアミド９１５、ポリアミド６１６、ポリアミド９３６、ポリアミド１０１０、ポリアミド１０１２、ポリアミド１０１３、ポリアミド１０１４、ポリアミド１２１０、ポリアミド１２１２、ポリアミド１２１３、ポリアミド１２１４、ポリアミド６１４、ポリアミド６１３、ポリアミド６１５、ポリアミド６１６などであってもよい。これらは、場合に応じて、単独で使用してもよく２種以上を混合して使用してもよい。例えば、前記脂肪族ポリアミド樹脂として、ポリアミド６またはポリアミド６６を使用してもよく、場合に応じて、ポリアミド６およびポリアミド６６を混合して使用してもよい。
【００５２】
具体例において、上記脂肪族ポリアミド樹脂は、ガラス転移温度（Ｔｇ）が約３０℃〜約１００℃、具体的には約３０℃〜約８０℃、例えば、３０℃、４０℃、５０℃、６０℃、７０℃、８０℃であってもよく、融点（Ｔｍ）が約１６０℃〜約２８０℃、例えば、１６０℃、１７０℃、１８０℃、１９０℃、２００℃、２１０℃、２２０℃、２３０℃、２４０℃、２５０℃、２６０℃、２７０℃、２８０℃であってもよい。上記範囲で、熱可塑性樹脂組成物の耐衝撃性および加工性などが優れる。
【００５３】
具体例において、上記脂肪族ポリアミド樹脂の数平均分子量（Ｍｎ）は、特に制限されないが、約１０，０００ｇ／ｍｏｌ〜約２００，０００ｇ／ｍｏｌ、具体的には約２０，０００ｇ／ｍｏｌ〜１５０，０００ｇ／ｍｏｌ、例えば２０，０００ｇ／ｍｏｌ、２５，０００ｇ／ｍｏｌ、３０，０００ｇ／ｍｏｌ、３５，０００ｇ／ｍｏｌ、４０，０００ｇ／ｍｏｌ、４５，０００ｇ／ｍｏｌ、５０，０００ｇ／ｍｏｌ、５５，０００ｇ／ｍｏｌ、６０，０００ｇ／ｍｏｌ、６５，０００ｇ／ｍｏｌ、７０，０００ｇ／ｍｏｌ、７５，０００ｇ／ｍｏｌ、８０，０００ｇ／ｍｏｌ、８５，０００ｇ／ｍｏｌ、９０，０００ｇ／ｍｏｌ、９５，０００ｇ／ｍｏｌ、１００，０００ｇ／ｍｏｌ、１０５，０００ｇ／ｍｏｌ、１１０，０００ｇ／ｍｏｌ、１１５，０００ｇ／ｍｏｌ、１２０，０００ｇ／ｍｏｌ、１２５，０００ｇ／ｍｏｌ、１３０，０００ｇ／ｍｏｌ、１３５，０００ｇ／ｍｏｌ、１４０，０００ｇ／ｍｏｌ、１４５，０００ｇ／ｍｏｌ、１５０，０００ｇ／ｍｏｌであってもよい。
【００５４】
具体例において、上記脂肪族ポリアミド樹脂は、全体の熱可塑性樹脂組成物の約１重量％〜約１０重量％、具体的には約２重量％〜約８重量％、例えば、２重量％、３重量％、４重量％、５重量％、６重量％、７重量％、８重量％で含まれてもよい。脂肪族ポリアミド樹脂が約１０重量％を超える場合は、耐熱性低下の問題があり、約１重量％未満である場合は、長期耐熱性低下の問題がある。
【００５５】
本発明の一具体例に係る熱可塑性樹脂組成物は、上記芳香族ポリアミド樹脂および上記脂肪族ポリアミド樹脂を約３：１〜約２３：１の重量比（芳香族ポリアミド樹脂：脂肪族ポリアミド樹脂）、具体的には約３：１〜約６：１、例えば、３：１、４：１、５：１、６：１で含んでもよい。上記範囲で、熱可塑性樹脂組成物の長期耐熱安定性がさらに優秀になり、押出工程などの加工を容易に行うことができる。
【００５６】
（Ｃ）ポリフェニレンスルフィド樹脂
本発明の一具体例に係るポリフェニレンスルフィド樹脂（Ｃ）は、熱可塑性樹脂であって、ｐ−ジクロロベンゼン（ｐ−ｄｉｃｈｌｏｒｏｂｅｎｚｅｎｅ）と硫化ナトリウム（Ｓｏｄｉｕｍ  ｓｕｌｆｉｄｅ）との重合物質を含有する重合体であってもよい。このようなポリフェニレンスルフィド樹脂は、高温耐熱性と同時に、−５０℃の低温でも常温時とほとんど変わらない特性を維持し、広い温度範囲にわたって優れた機械的物性を具現することができる。また、ポリフェニレンスルフィド樹脂は、毒性がなく安全であり、熱可塑性樹脂の難燃性をさらに向上させることができる。
【００５７】
具体例において、上記ポリフェニレンスルフィド樹脂は、下記化学式１で表される繰り返し単位を含んでもよい。
【００５８】
【化１】
2020503408.tif 000004
【００５９】
具体例において、上記ポリフェニレンスルフィド樹脂のうち化学式１で表される繰り返し単位は、５０モル％以上、具体的には７０モル％以上含まれてもよい。記範囲内で、ポリフェニレンスルフィド樹脂の結晶化度が高く、耐熱性および剛性がさらに向上し得る。上記＊は、結合部位を意味する。
【００６０】
具体例において、上記ポリフェニレンスルフィド樹脂は、前記化学式１で表される繰り返し単位以外に、ｐ−ジクロロベンゼン、ｏ−ジクロロベンゼン、ｍ−ジクロロベンゼン、ｐ−ジブロモベンゼン、ｏ−ジブロモベンゼン、ｍ−ジブロモベンゼン、１−ブロモ−４−クロロベンゼン、１−ブロモ−３−クロロベンゼンなどのジハロゲン化ベンゼン、１−メトキシ−２，５−ジクロロベンゼン、１−メチル−２，５−ジクロロベンゼン、１，４−ジメチル−２，５−ジクロロベンゼン、１，３−ジメチル−２，５−ジクロロベンゼン、３，５−ジクロロ安息香酸などに由来する単位をさらに含んでもよい。
【００６１】
上記ポリフェニレンスルフィド樹脂は、全体の熱可塑性樹脂組成物の約１重量％〜約１５重量％、具体的には約１重量％〜約１２重量％、例えば、１重量％、２重量％、３重量％、４重量％、５重量％、６重量％、７重量％、８重量％、９重量％、１０重量％、１１重量％、１２重量％で含まれてもよい。上記ポリフェニレンスルフィド樹脂の含有量が約１重量％未満である場合は、難燃性低下の問題があり、約１５重量％を超える場合は、電気的特性低下の問題がある。
【００６２】
（Ｄ）リン系難燃剤
本発明に使用されるリン系難燃剤は、難燃性熱可塑性樹脂組成物に使用される通常のリン系難燃剤であってもよい。例えば、赤リン、ホスフェート化合物、ホスホネート化合物、ホスフィネート化合物、ホスフィンオキシド化合物、ホスファゼン化合物、これらの金属塩などのリン系難燃剤が使用されてもよい。上記リン系難燃剤は、単独で使用してもよく、２種以上を混合して使用してもよい。
【００６３】
具体例において、上記リン系難燃剤は、トリフェニルホスフェート、アンモニウムポリホスフェート（ｐｈａｓｅ  ＩＩ）、メラミンホスフェート、レゾシノール−ジ（ビス−２，６−ジメチルフェニル）ホスフェート、ビスフェノールＡジフェニルホスフェート、シクロホスファゼン、アルミニウムジエチルホスフィネート、ジエチルホスフィネートアンモニウム塩、およびこれらの組み合わせのうち１種以上を含んでもよいが、これに限定されるものではない。
【００６４】
上記リン系難燃剤は、上記全体の熱可塑性樹脂組成物の約１０重量％〜約２０重量％、具体的には約１０重量％〜約１５重量％、例えば、１０重量％、１１重量％、１２重量％、１３重量％、１４重量％、１５重量％で含まれてもよい。前記リン系難燃剤の含有量が約１０重量％未満である場合は、難燃性低下の問題があり、約２０重量％を超える場合は、加工性および電気的特性の低下の問題がある。
【００６５】
（Ｅ）キレート剤
本発明の熱可塑性樹脂組成物は、キレート剤を使用し、高温でエージングする際、表面を酸化させて表面へのチャー（ｃｈａｒ）の形成を促進させることによって、熱可塑性樹脂内部への酸化層の浸透を防止し、熱可塑性樹脂の分解を防止することができ、これによって、長期的な耐熱安定性向上の効果を得ることができる。
【００６６】
上記キレート剤は、カルボン酸またはその塩のうちの少なくとも一つと、アミノ基とを含むことができる。上記キレート剤は、分子構造中に金属イオンとの結合を形成することができる官能基を有する化合物であって、陽イオンと陰イオンとに解離された金属塩の陽イオンと結合して、安定化したキレート錯化合物を形成することができる。
【００６７】
具体例において、上記キレート剤は、多価カルボキシル基を有する化合物を単独で使用してもよく、２種以上を混合して使用してもよい。例えば、ポリカルボン酸またはカルボキシレート基を有する化合物として、下記化学式２ａ、２ｂ、または２ｃで表される官能基を含む化合物などを使用してもよい。
【００６８】
【化２】
2020503408.tif 000005
【００６９】
上記化学式２ａ〜２ｃで表される官能基を含む化合物の具体的な例としては、ＥＤＴＡ（ｅｔｈｙｌｅｎｅｄｉａｍｉｎｅ−Ｎ，Ｎ，Ｎ'，Ｎ'−ｔｅｔｒａａｃｅｔｉｃ  ａｃｉｄ）、ＥＧＴＡ（ｅｔｈｙｌｅｎｅ  ｇｌｙｃｏｌ  ｂｉｓ（２−ａｍｉｎｏｅｔｈｙｌｅｔｈｅｒ）−Ｎ，Ｎ，Ｎ'，Ｎ'−ｔｅｔｒａａｃｅｔｉｃ  ａｃｉｄ）、ＣｙＤＴＡ（ｔｒａｎｓ−１，２−ｄｉａｍｉｎｏｃｙｃｌｏｈｅｘａｎｅ−Ｎ，Ｎ，Ｎ'，Ｎ'−ｔｅｔｒａａｃｅｔｉｃ  ａｃｉｄ）、ＤＴＰＡ（ｄｉｅｔｈｙｌｅｎｅ  ｔｒｉａｍｉｎｅ  ｐｅｎｔａａｃｅｔｉｃ  ａｃｉｄ）、ＴＥＴＨＡ（ｔｒｉｅｔｈｙｌｅｎｅｔｅｔｒａａｍｉｎｅ−Ｎ，Ｎ，Ｎ'，Ｎ”，Ｎ'”，Ｎ'”−ｈｅｘａａｃｅｔｉｃ  ａｃｉｄ）、ＨＥＤＴＡ（Ｎ−（２−ｈｙｄｒｏｘｙｅｔｈｙｌ）ｅｔｈｙｌｅｎｅｄｉａｍｉｎｅ  ｔｒｉａｃｅｔｉｃ  ａｃｉｄ）、これらの金属塩などを例示することができ、これらは、単独で使用してもよく２種以上を混合して使用してもよい。
【００７０】
具体例において、上記キレート剤で結合を形成する金属イオンは、ナトリウム（Ｎａ）、アルミニウム（Ａｌ）、鉄（Ｆｅ）、銅（Ｃｕ）、亜鉛（Ｚｎ）、スズ（Ｓｎ）、チタン（Ｔｉ）、ニッケル（Ｎｉ）、アンチモン（Ｓｂ）、マグネシウム（Ｍｇ）、バナジウム（Ｖ）、クロム（Ｃｒ）、ジルコニウム（Ｚｒ）イオンのうち少なくとも一つであってもよい。本発明のキレート剤で使用される金属イオンは、上記イオンに限定されず、同様の作用効果を示す金属イオンであれば全て使用可能であることは当然である。例えば、上記キレート剤としては、ＥＤＴＡ−２Ｎａ（ｅｔｈｙｌｅｎｅｄｉａｍｉｎｅ  ｔｅｔｒａａｃｅｔｉｃ  ａｃｉｄ−ｄｉｓｏｄｉｕｍ  ｓａｌｔ）を使用してもよい。
【００７１】
具体例において、上記キレート剤は、全体の熱可塑性樹脂組成物の約０．１重量％〜約５重量％、例えば、０．１重量％、１重量％、２重量％、３重量％、４重量％、５重量％で含まれてもよい。上記キレート剤の含有量が約０．１重量％未満である場合は、長期耐熱性低下の問題があり、約５重量％を超える場合は、加工性低下の問題がある。
【００７２】
（Ｆ）ガラス繊維
本発明のガラス繊維は、熱可塑性樹脂組成物の機械的強度を向上させることができる。
【００７３】
具体例において、上記ガラス繊維は、直径が約８μｍ〜２０μｍ、例えば、８μｍ、９μｍ、１０μｍ、１１μｍ、１２μｍ、１３μｍ、１４μｍ、１５μｍ、１６μｍ、１７μｍ、１８μｍ、１９μｍ、２０μｍで、長さが約１．５ｍｍ〜約８ｍｍ、例えば、１．５ｍｍ、２ｍｍ、２．５ｍｍ、３ｍｍ、３．５ｍｍ、４ｍｍ、４．５ｍｍ、５ｍｍ、５．５ｍｍ、６ｍｍ、６．５ｍｍ、７ｍｍ、７．５ｍｍ、８ｍｍ、８．５ｍｍであってもよい。ガラス繊維の直径が上記範囲である場合は、優れた強度補強の効果を得ることができ、ガラス繊維の長さが上記範囲である場合は、押出機などの加工機に投入することが容易になり、強度補強の効果も大きく改善され得る。
【００７４】
具体例において、上記ガラス繊維は、断面が円形、楕円形、長方形、または二つの円が接続されたダンベル形状のものを使用することができる。
【００７５】
具体例において、上記ガラス繊維は、断面のアスペクト比が約１〜約１．５、例えば、１．０、１．１、１．２、１．３、１．４、１．５であってもよい。例えば、断面のアスペクト比が約１である円形断面のガラス繊維を使用してもよい。ここで、上記アスペクト比は、ガラス繊維の断面で最も小さい直径に対する最も長い直径の比率と定義される。上記断面のアスペクト比の範囲を有するガラス繊維を使用する場合、価格的な面で製品の単価を下げることができ、寸法安定性および外観を良好にすることができる。
【００７６】
具体例において、上記ガラス繊維は、樹脂との反応を防止し、含浸度を向上させるために、所定のサイジング（ｓｉｚｉｎｇ）物質で表面処理したものであってもよい。上記ガラス繊維の表面処理は、ガラス繊維の製造時または後工程で行われ得る。
【００７７】
例えば、ガラス繊維の製造時、髪の毛のような各フィラメントは、サイジング物質によって表面がコーティングされる表面処理工程を経るようになり、これは、ガラス繊維が経る全ての工程の接触面で発生する摩擦からフィラメントを保護したり、ガラス繊維と樹脂との結合を容易にする機能を付与するためである。
【００７８】
具体例において、上記ガラス繊維は、全体の熱可塑性樹脂組成物中、約３０重量％〜約５０重量％、例えば、３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％で含まれてもよい。上記ガラス繊維の含有量が約３０重量％未満である場合は、初期物性低下の問題があり、約５０重量％を超える場合は、加工性低下の問題がある。
【００７９】
本発明の熱可塑性樹脂組成物は、それぞれの用途に応じて添加剤をさらに含んでもよい。
【００８０】
具体例において、上記添加剤としては、滑剤、可塑剤、熱安定剤、酸化防止剤、光安定剤、着色剤、抗菌剤、離型剤、帯電防止剤などを例示することができ、これらは、最終的な成形品の特性に応じて、単独で使用してもよく２種以上を混合して使用してもよい。
【００８１】
上記滑剤は、加工、成形、または押出中に熱可塑性樹脂組成物と接触する金属表面を潤滑させて、樹脂組成物の流れまたは移動を促進する物質であって、通常的に使用される物質を使用することができる。
【００８２】
上記可塑剤は、熱可塑性樹脂組成物の柔軟性、加工作業性、または膨張性を増加させる物質であって、通常的に使用される物質を使用することができる。
【００８３】
上記熱安定剤は、高温で混練または成形する場合、熱可塑性樹脂の熱分解を抑制する物質であって、通常的に使用される物質を使用することができる。
【００８４】
上記酸化防止剤は、熱可塑性樹脂と酸素との化学的反応を抑制または遮断させることによって、樹脂が分解され、固有の物性が失われることを防止する物質であって、フェノール型、ホスファイト型、チオエーテル型、およびアミン型酸化防止剤のうち１種以上を含むことができるが、これに限定されるものではない。
【００８５】
上記光安定剤は、紫外線から熱可塑性樹脂が分解され、色が変化したり、機械的性質が失われることを抑制または遮断させる物質であって、好ましくは酸化チタンを使用することができる。
【００８６】
前記着色剤は、通常の顔料または染料を使用することができる。
【００８７】
具体例において、上記添加剤は、全体の熱可塑性樹脂組成物１００重量部を基準として、約０．１重量部〜約１５重量部、例えば、０．１重量部、０．５重量部、１重量部、２重量部、３重量部、４重量部、５重量部、６重量部、７重量部、８重量部、９重量部、１０重量部、１１重量部、１２重量部、１３重量部、１４重量部、１５重量部で含まれてもよい。
【００８８】
具体例において、上記熱可塑性樹脂組成物は、公知の方法によって製造され得る。例えば、本発明の構成成分と、必要に応じてその他の添加剤とを混合した後、押出機内で溶融押出する方法によってペレットの形態で製造することができる。
【００８９】
本発明に係る成形品は、上述した熱可塑性樹脂組成物から公知の成形方法によって製造されるものであって、長期耐熱安定性、難燃性、電気的特性などに優れる。
【００９０】
上記成形品は、引張強度が下記式１を満足し得る。
【００９１】
【数３】
2020503408.tif 000006
【００９２】
上記式１において、ＴＳは、ＡＳＴＭ  Ｄ６３８に基づいて５ｍｍ／ｍｉｎの引張速度の条件で測定した成形品の引張強度（ｋｇｆ／ｃｍ２）である。
【００９３】
上記成形品は、２００℃で５００時間の間エージングした後、下記式２で表される引張強度維持率が約７０％以上であってもよい。
【００９４】
【数４】
2020503408.tif 000007
【００９５】
上記式２において、ＴＳ１は、ＡＳＴＭ  Ｄ６３８に基づいて５ｍｍ／ｍｉｎの引張速度の条件で測定された成形品試験片の初期引張強度（ｋｇｆ／ｃｍ２）であり、ＴＳ２は、試験片を２００℃で５００時間の間エージングした後、ＡＳＴＭ  Ｄ６３８に基づいて５ｍｍ／ｍｉｎの引張速度の条件で測定した引張強度（ｋｇｆ／ｃｍ２）である。
【００９６】
上記成形品は、ＵＬ−９４規定に基づいて測定した３．２ｍｍ厚の試験片の難燃性がＶ−０以上であってもよい。
【００９７】
上記成形品は、ＩＥＣ  ６０１１２規格に基づいて測定した３ｍｍ厚の試験片の比較トラッキング指数（ＣＴＩ）が約２５０Ｖ以上、例えば、２５０Ｖ、３００Ｖ、３５０Ｖ、４００Ｖ、４５０Ｖ、５００Ｖ、５５０Ｖ、６００Ｖであってもよい。
【００９８】
上記成形品は、ＡＳＴＭ  Ｄ１４９規格に基づいて測定した１ｍｍ厚の試験片の絶縁破壊強度が約３０ＫＶ／ｍｍ〜約４５ＫＶ／ｍｍ、例えば、３０ＫＶ／ｍｍ、３１ＫＶ／ｍｍ、３２ＫＶ／ｍｍ、３３ＫＶ／ｍｍ、３４ＫＶ／ｍｍ、３５ＫＶ／ｍｍ、３６ＫＶ／ｍｍ、３７ＫＶ／ｍｍ、３８ＫＶ／ｍｍ、３９ＫＶ／ｍｍ、４０ＫＶ／ｍｍ、４１ＫＶ／ｍｍ、４２ＫＶ／ｍｍ、４３ＫＶ／ｍｍ、４４ＫＶ／ｍｍ、４５ＫＶ／ｍｍであってもよい。
【００９９】
上記成形品は、長期耐熱安定性などが要求される分野に有用であり、例えば、自動車のボンネット内部の部品のうち少なくとも一つとして使用可能である。また、上記成形品は、自動車のバッテリーヒューズ、ターボレゾネーター（ｔｕｒｂｏ  ｒｅｓｏｎａｔｏｒ）、またはインタークーラータンクなどであってもよい。
【０１００】
以下、実施例を通じて本発明をさらに具体的に説明するが、これらの実施例は、単に説明のためのものに過ぎず、本発明を制限するものと解釈してはならない。
【実施例】
【０１０１】
実施例
下記の実施例および比較例の熱可塑性樹脂組成物に使用された成分は、下記の通りである。
【０１０２】
（Ａ）芳香族ポリアミド樹脂
Ｓｏｌｖａｙ  Ａｄｖａｎｃｅｄ  Ｐｏｌｙｍｅｒｓ  Ｌ．Ｌ．Ｃ．のＰＡ６Ｔ／６６製品であるＡ−６０００を使用した。
【０１０３】
（Ｂ）脂肪族ポリアミド樹脂
ＫＰ  Ｃｈｅｍｔｅｃｈ  Ｃｏ．，Ｌｔｄ．のポリアミド６製品であるＥＮ３００を使用した。
【０１０４】
（Ｃ）ポリフェニレンスルフィド樹脂
東ソー株式会社のポリフェニレンスルフィド製品であるＢ−０４２を使用した。
【０１０５】
（Ｄ）リン系難燃剤
Ｃｌａｒｉａｎｔ  Ｃｏ．，Ｌｔｄ．のアルミニウムジエチルホスフィネート製品であるＯＰ−１２４０を使用した。
【０１０６】
（Ｅ）キレート剤
Ｄｏｗ  ｃｈｅｍｉｃａｌ社のＥＤＴＡ−２Ｎａ製品であるＮＡ２クリスタル（Ｃｒｙｓｔａｌｓ）を使用した。
【０１０７】
（Ｆ）ガラス繊維
ＮＥＧ社のガラス繊維製品であるＥＣＳ０３Ｔ−７１７Ｈを使用した。
【０１０８】
実施例１〜６および比較例１〜７
下記の表１に記載の成分を混合機に投入し、乾式混合を行った。次に、この混合物を、Ｌ／Ｄが４５であり、Φが４５ｍｍである二軸押出機に投入し、バレル（ｂａｒｒｅｌ）温度２５０℃〜３５０℃で押出機を介してペレット形態の熱可塑性樹脂組成物を製造した。製造されたペレットを１００℃で４時間以上乾燥した後、設定された１０ｏｚ射出成形機を用いて物性評価のための試験片を製造した。
【０１０９】
物性評価方法
（１）引張強度（ＴＳ、ｋｇｆ／ｃｍ２）：ＡＳＴＭ  Ｄ６３８に基づいて５ｍｍ／ｍｉｎの引張速度の条件で測定した。
【０１１０】
（２）引張強度維持率（％）：ＡＳＴＭ  Ｄ６３８に基づいて引張強度を測定した後、下記式２で算出した。
【０１１１】
【数５】
2020503408.tif 000008
【０１１２】
上記式２において、ＴＳ１は、ＡＳＴＭ  Ｄ６３８に基づいて５ｍｍ／ｍｉｎの引張速度の条件で測定された試験片の初期引張強度（ｋｇｆ／ｃｍ２）であり、ＴＳ２は、試験片を２００℃で５００時間の間エージングした後、ＡＳＴＭ  Ｄ６３８に基づいて５ｍｍ／ｍｉｎの引張速度の条件で測定した引張強度（ｋｇｆ／ｃｍ２）である。
【０１１３】
（４）難燃性：ＵＬ−９４規定に基づいて３．２ｍｍ厚の試験片の難燃性を測定した。
【０１１４】
（５）電圧特性（Ｖ）：ＩＥＣ  ６０１１２規格に基づいて３ｍｍ厚の試験片の比較トラッキング指数（ＣＴＩ）を測定した。
【０１１５】
（６）絶縁破壊強度（ＫＶ／ｍｍ）：ＡＳＴＭ  Ｄ１４９規格に基づいて１ｍｍ厚の試験片の絶縁破壊強度を測定した。
【０１１６】
【表１】
2020503408.tif 000009
【０１１７】
【表２】
2020503408.tif 000010
【０１１８】
上記表１の結果から分かるように、本発明の実施例１〜６の熱可塑性樹脂組成物によって製造された成形品は、引張強度および引張強度維持率に優れると同時に、難燃性、電圧特性、および絶縁破壊強度にも優れ、これらのバランスが優れていた。
【０１１９】
一方、脂肪族ポリアミド樹脂およびキレート剤を含まない比較例１、脂肪族ポリアミド樹脂を含まない比較例２、ならびにポリフェニレンスルフィド樹脂およびキレート剤を含まない比較例３の場合は、高温で長時間エージングした後、引張強度が激しく低下し、引張強度維持率が低いので、長期耐熱性の確保が困難であることを確認した。ポリフェニレンスルフィド樹脂を含まない比較例４、およびリン系難燃剤を含まない比較例５の場合は、難燃特性がＶ−０等級に及ばないことを確認した。ポリアミド樹脂、リン系難燃剤およびキレート剤を全く含まず、ポリフェニレンスルフィド樹脂およびガラス繊維のみを含む比較例６の場合は、電圧特性および絶縁破壊強度が低いことを確認した。
【０１２０】
また、芳香族ポリアミド樹脂の含有量が本発明の範囲を超え、ガラス繊維の含有量が本発明の範囲未満である比較例７の場合は、引張強度、引張強度維持率、および難燃性が本発明の実施例に及ばないことを確認した。
【０１２１】
本発明の単純な変形および変更は、本分野で通常の知識を有する者によって容易に実施可能であり、このような変形や変更は、いずれも本発明の領域に含まれるものと見なすことができる。
【国際調査報告】
2020503408.tif 000013
2020503408.tif 000014
2020503408.tif 000015
2020503408.tif 000016